(57)【要約】      （修正有）【課題】長期間にわたって遮熱し、快適性で、紫外線防止効果が良好な遮熱生地を提供する。【解決手段】緯糸１としての遮熱糸と経糸２としての遮熱糸または紡績糸とが交織されてなる織生地、または遮熱糸により構成されるループと遮熱糸または紡績糸により構成されるループとを互いに絡ませてなる編生地である遮熱生地であって、遮熱糸は、遮熱ナイロン長繊維またはポリエステル長繊維であり、遮熱ナイロン長繊維またはポリエステル長繊維は、セラミック粉体をナイロンまたはポリエステルの紡糸原液中に添加して調製されてなる遮熱機能長繊維である。【選択図】図１
0003211510.tif 000002
【実用新案登録請求の範囲】
【請求項１】
緯糸としての遮熱糸と経糸としての遮熱糸または紡績糸とが交織されてなる織生地、または遮熱糸により構成されるループと遮熱糸または紡績糸により構成されるループとを互いに絡ませてなる編生地である遮熱生地において、前記遮熱糸は、遮熱ナイロン長繊維またはポリエステル長繊維であり、前記遮熱ナイロン長繊維またはポリエステル長繊維は、セラミック粉体をナイロンまたはポリエステルの紡糸原液中に添加して調製されてなる遮熱機能長繊維であることを特徴とする遮熱生地。
【請求項２】
前記遮熱ナイロン長繊維またはポリエステル長繊維の遮熱生地中における含有量は、２０％〜１００％であることを特徴とする請求項１に記載の遮熱生地。
【請求項３】
前記遮熱ナイロン長繊維またはポリエステル長繊維の規格は、３０Ｄ〜３００Ｄであることを特徴とする請求項１に記載の遮熱生地。
【請求項４】
前記紡績糸は、天然繊維、合成繊維または人造繊維の紡績糸または長繊維の１種または複数種であることを特徴とする請求項１に記載の遮熱生地。
【考案の詳細な説明】
【技術分野】
【０００１】
本考案は繊維生地技術分野に関するものであり、特に遮熱生地に関するものである。
【背景技術】
【０００２】
生活水準が徐々に向上することに伴い、人々の健康的かつ快適な生活に対する追求、更には機能性の紡織服に対する注目がますます高まっている。炎熱の夏季、一般の衣類は人に蒸し暑さをもたらすばかりではなく、夏季の強烈な太陽光線による紫外線の危害を効果的に防ぐこともできない。
【０００３】
市場上における従来の遮熱機能を有する生地の大部分は、生地を後処理して得られたものであり、特にコーティングによる処理方式で繊維製品の表層に作用させて、遮熱効果を達成している。コーティング処理方式で得られる生地は手触りが非常に硬く、かつ、洗濯回数の増加に伴い、遮熱効果が消失してしまうため、長期間にわたって遮熱し、快適性が良好で、紫外線防止効果が良好な遮熱生地を提供することには重要な意味がある。
【考案の概要】
【考案が解決しようとする課題】
【０００４】
それに鑑み、本考案では、長期間にわたって遮熱し、快適性が良好で、紫外線防止効果が良好な遮熱生地が提供されている。
【課題を解決するための手段】
【０００５】
上記目標を達成するため、本考案では以下の手段が採用されている。
【０００６】
遮熱生地であって、それは緯糸としての遮熱糸と経糸としての遮熱糸または紡績糸とが交織されてなる織生地、または遮熱糸により構成されるループと遮熱糸または紡績糸により構成されるループとを互いに絡ませてなる編生地であり、そのうち、前記遮熱糸は、遮熱ナイロン長繊維またはポリエステル長繊維であり、前記遮熱ナイロン長繊維またはポリエステル長繊維は、セラミック粉体をナイロンまたはポリエステルの紡糸原液中に添加して調製されてなる遮熱機能長繊維である。
【０００７】
良好な遮熱効果を達成するため、本考案で提供されている遮熱ナイロン長繊維またはポリエステル長繊維の遮熱生地中における含有量は、２０％〜１００％である。
【０００８】
好適には、前記遮熱ナイロン長繊維またはポリエステル長繊維の規格は３０Ｄ〜３００Ｄである。
【０００９】
好適には、前記紡績糸は、天然繊維、合成繊維または人造繊維の紡績糸または長繊維の１種または複数種である。
【００１０】
本考案では、セラミック粉体をナイロンまたはポリエステルの紡糸原液中に添加して調製されてなる遮熱機能長繊維を採用して遮熱機能性織生地を作製している。試験結果によれば、本考案が提供する遮熱生地は一般の生地に比べ、良好な遮熱効果を有し、最大で温度差が２℃以上であることが示されている。以上の手段により、本考案が提供する遮熱生地は、良好な遮熱耐ＵＶ効果を有しており、夏季のＴシャツ、ジャケット、下着、ズボンなどに特に適しており、着用者に爽やかな快適感を付与することができ、同時に皮膚が紫外線を吸収して損傷しないように保護することができ、将来性がある。
【図面の簡単な説明】
【００１１】
【図１】実施例１が提供する遮熱織生地の構造概略図である。
【図２】実施例２が提供する遮熱編生地の構造概略図である。
【考案を実施するための形態】
【００１２】
本考案の主旨は、従来技術における遮熱生地の遮熱性が劣り、紫外線防止効果が好適ではないとの問題を解決するために遮熱生地を提供することにある。
【００１３】
当業者がより本考案を理解可能なように、以下においては具体的な実施形態及び添付図面に基づき本考案についてより詳細に説明する。
【００１４】
本考案では遮熱生地が提供されており、それは緯糸１としての遮熱糸と経糸２としての遮熱糸または紡績糸とが交織されてなる織生地、または遮熱糸により構成されるループ３と遮熱糸または紡績糸により構成されるループ４とを互いに絡ませてなる編生地であり、そのうち、前記遮熱糸は、遮熱ナイロン長繊維またはポリエステル長繊維であり、前記遮熱ナイロン長繊維またはポリエステル長繊維は、セラミック粉体をナイロンまたはポリエステルの紡糸原液中に添加して調製されてなる遮熱機能長繊維である。
【００１５】
本考案が提供する遮熱生地は、遮熱ナイロン長繊維またはポリエステル長繊維の含有量及び規格などを更に含み、具体的には、以下において実施例に基づき、本考案について更に記述する。
【００１６】
実施例１
遮熱生地は、遮熱ポリエステル長繊維からなり、経糸及び緯糸にはいずれも遮熱ポリエステル長繊維を使用し、規格は３０Ｄである。経糸の密度が７５本／インチ、緯糸の密度が５５本／インチの平織ポリエステルタフタ織物を織り、遮熱ポリエステル長繊維の含有量は１００％であった。織物の構造概略図は図１に示されている通りである。
【００１７】
実施例２
遮熱生地は、ポリエステル綿混紡紡績糸と遮熱ポリエステル長繊維とからなる。ポリエステル綿混紡紡績糸の番手は４０ｓ、遮熱ポリエステル長繊維の規格は１００Ｄであり、横メリヤス編機を利用し、１列はポリエステル綿混紡紡績糸、１列は遮熱ポリエステル長繊維であり、織物に一方の面が紡績糸ループ、他方の面が長繊維ループである綿被覆ポリエステル組織を出現させ、遮熱ポリエステル長繊維の含有量は４５％であった。織物の構造概略図は図２に示されている通りである。
【００１８】
実施例３
遮熱生地は、一般のポリエステル長繊維と遮熱ナイロン長繊維とを含む。一般のポリエステル長繊維と遮熱ナイロン長繊維とがそれぞれループを構成し、構成されたループが互いに絡み合ってなる編生地であり、一般のポリエステル長繊維の規格は１５０Ｄ、遮熱ナイロン長繊維の規格は１４０Ｄであり、１列が一般のポリエステル長繊維、３列が遮熱ナイロン糸であり、織成されたジャージは、遮熱ナイロン長繊維の含有量が７５％であった。
【００１９】
実施例４
遮熱生地は、遮熱ナイロン長繊維を含む。遮熱ナイロン長繊維により構成されるループが互いに絡み合ってなる編生地であり、遮熱ナイロン長繊維の規格は１４０Ｄであり、２列がいずれも遮熱ナイロン糸であり、織成されたジャージは、遮熱ナイロン長繊維の含有量が１００％であった。
【００２０】
実施例５
遮熱生地は、綿及びビスコース短繊維を混紡してなる経糸を含み、遮熱ナイロン長繊維を緯糸とした。用いた経糸の番手は１６ｓであり、緯糸の規格は２１０Ｄである。経糸の密度が１００本／インチ、緯糸の密度が５０本／インチの平織織物を織り、遮熱ナイロン長繊維の含有量は２１％であった。
【００２１】
実施例６
遮熱生地は、綿繊維、ビスコース繊維、ポリエステル短繊維を混紡してなる経糸を含み、遮熱ナイロン長繊維を緯糸とした。用いた経糸の番手は８ｓであり、緯糸の規格は７０Ｄのスパンデックスを含む３００Ｄであり、経糸の密度が７５本／インチ、緯糸の密度が６０本／インチの３／１綾織ジーンズ生地を織り、遮熱ナイロン長繊維の含有量は３０％であった。
【００２２】
実施例７
遮熱生地は、ビスコース紡績糸と遮熱ナイロン長繊維とを含む。ビスコース紡績糸と遮熱ナイロン長繊維とがそれぞれループを構成し、構成されたループが互いに絡み合ってなる編生地であり、ビスコース紡績糸の規格は４０ｓ、遮熱ナイロン長繊維の規格は１００Ｄであり、１列がビスコース紡績糸、１列が遮熱ナイロン長繊維であり、織成されたジャージは、遮熱ナイロン長繊維の含有量が５７％であった。
【００２３】
実施例８
実施例１〜７の織成された遮熱生地に対して遮熱性能効果を測定し、測定結果は表１の通りである。測定方法は以下の通りである。測定試料は実施例１〜７の遮熱生地であり、対比試料は日焼け防止効果を備えていない常見される一般の生地であり、大きさが１５ｃｍ×１５ｃｍの測定試料及び対比試料生地を紫外線ランプ照射テーブル上に配置し、紫外線ランプを用いて試料表面に照射し、照射時間は１５分として、その過程における温度の変化を記録し、ランプ源の定格電圧は２２０Ｖ、出力は５００Ｗであった。
【００２４】
表１  遮熱生地の遮熱効果データ
0003211510.tif 000003
注：対比試料は測定試料と組織のグラム重が完全に同一の一般生地である。
【００２５】
表１のデータには、測定試料と一般の対比試料とには２℃以上の温度差があることが示されており、測定試料は良好な遮熱性能を有しており、かつ、その遮熱効果は遮熱糸の遮熱生地における含有量と相関していると説明することができ、本考案の遮熱生地は良好な遮熱効果を有しており、夏季の各種衣類の生地に適している。
【００２６】
以上は本考案が提供する遮熱生地に対する詳細な紹介である。本明細書においては具体的な個別例を応用して本考案の原理及び実施形態について記述しているが、以上の実施例についての説明は本考案の方法及び中心的な構想の理解を助けるためのものにすぎない。ここで指摘すべきは、当業者であれば、本考案の原理から脱離しないことを前提として、更に本考案に対して若干の改良や修飾を施すことができるが、それらの改良や修飾も本考案の請求項の保護範囲内に入っている点である。
【図１】
0003211510.tif 000004
【図２】
0003211510.tif 000005